Brevet FR3073841A1 (20190524)

REVENDICATIONS1. Procédé de fabrication d'un bloc de granulats légers agglomérés au moyen d'un liant hydraulique, comprenant les étapes suivantes : a. la préparation d'une composition aqueuse de liant hydraulique obtenu par mélange d'au moins un phosphate acide, d'au moins un oxyde d'un métal alcalino-terreux et d'eau, telle que la fraction massique d'eau dans la composition aqueuse de liant hydraulique est comprise entre 0,10 et 0,40, et le rapport massique d'oxyde de métal alcalino-terreux au phosphate acide est compris entre 0,55 et 1,3 ; b. l'incorporation de granulats légers dans la composition aqueuse de liant hydraulique de manière à former une préparation granulaire, telle que la fraction massique de la composition aqueuse de liant hydraulique dans la préparation granulaire est comprise entre 0,18 et 0,50 ; c. la mise en forme de la préparation granulaire ; d. la prise de la préparation granulaire mise en forme ; e. le durcissement de la préparation granulaire.\n<CLM>\1\tProcédé de fabrication selon la revendication 1, tel que l'oxyde de métal alcalino-terreux est choisi parmi l'oxyde de magnésium, l'oxyde de calcium, l'hydroxyde de magnésium et l'hydroxyde de calcium.\n<CLM>\1\tProcédé de fabrication selon l'une quelconque des revendications 1 à 2, tel que la composition aqueuse de liant hydraulique comprend en outre un composé minéral choisi parmi les siliceux, les aluminosilicates, les silicates de calcium et les aluminosilicates de calcium, seuls ou en mélanges, tels que les argiles calcinées, les pouzzolanes naturelles ou synthétiques calcinées, les cendres volcaniques naturelles ou calcinées, les kaolins, les métakaolins, les cendres volantes de centrales thermiques, les cendres volantes de biomasse, les fumées de silice, les farines de quartz, les cendres de balles de riz, les laitiers de hauts-fourneaux, les composés totalement amorphes comme des verres sodo-calciques broyés à haute teneur en silice, les poudres de verre, les cendres volcaniques naturelles ou calcinées, les schistes, les schistes calcinés, la fraction massique dudit composé minéral dans la composition aqueuse étant inférieure à 0,20, de préférence comprise entre 0,01 et 0,30.\n<CLM>\1\tProcédé de fabrication selon l'une quelconque des revendications 1 à 3, tel que le phosphate acide est choisi parmi : a. les hydrogénophosphates de potassium, de sodium, de calcium, de magnésium, d'aluminium ou d'ammonium ; - 13 - b. les dihydrogénophosphates de potassium, de sodium, de calcium, de magnésium, d'aluminium ou d'ammonium.\n<CLM>\1\tProcédé de fabrication selon l'une quelconque des revendications 1 à 4, tel que les granulats légers sont choisis parmi les argiles expansées, les schistes expansés ou poreux, le 5 verre expansé, les polysilicates expansés, la perlite, la vermiculite, les pierres ponces, les granulats à base de bois, les granulats à base de cellulose, les granulats à base de liège, seuls ou en mélanges.\n<CLM>\1\tProcédé de fabrication selon l'une quelconque des revendications 1 à 5, tel qu'au moins 70% en poids des granulats légers ont une distribution granulaire avec une valeur de o couple d/D choisie parmi 0/3, 0/4, 0/5, 3/10, 4/10, 5/10 et 10/20, de préférence parmi 3/10, 4/10, 5/10 et 10/20, seule ou en combinaison, et où d est la dimension minimale du granulat et D la dimension maximale du granulat déterminée par analyse granulométrique au moyen de tamis.\n<CLM>\1\tProcédé de fabrication selon l'une quelconque des revendications 1 à 6, tel que la 15 préparation granulaire peut comprendre en outre des rétenteurs d'eau à base d'hydrogels, d'argiles non expansées, de sciures de bois, de terre argileuse, de paille, de chanvre, de fibres de cellulose ou de leur combinaison.\n<CLM>\1\tProcédé de fabrication selon l'une quelconque des revendications 1 à 7, tel que la composition aqueuse de liant hydraulique comprend en outre un agent retardateur de prise 20 qui est un sel AX dont : a. X représente un cation choisi parmi les ions de métaux alcalins, les ions de métaux alcalino-terreux, l'ion zinc, l'ion aluminium et l'ion ammonium. b. A représente un anion choisi parmi les ions acétate, citrate, formiate, benzoate, tartrate, oléate et oxalate. 25\n<CLM>\1\tProcédé de fabrication selon la revendication 8, tel que la fraction massique de l'agent retardateur de prise dans la composition de liant hydraulique est comprise entre à 0,001 et 0,05.\n<CLM>\1\tProcédé de fabrication selon l'une quelconque des revendications 1 à 9, tel que l'étape de durcissement est réalisée à température ambiante pendant une durée comprise entre 1 et 30 7 jours.\n<CLM>\1\tProcédé de fabrication selon l'une quelconque des revendications 1 à 10, tel qu'il comprend en outre, entre les étapes c et d, une étape de compactage de la préparation granulaire par vibration. - 14 -\n<CLM>\1\tBloc de granulats légers agglomérés au moyen d'un liant hydraulique susceptible d'être obtenu à l'aide du procédé de fabrication selon l'une quelconque des revendications 1 à\n<CLM>\1\t13. Bloc de granulats légers selon la revendication 12, tel qu'il présente des réseaux de pores interconnectés formant des canaux adaptés au développement racinaire des végétaux. 5\n<CLM>\1\tBloc de granulats légers selon l'une quelconque des revendications 12 à 13, tel que les réseaux de pores interconnectés représentent au moins 5% et au plus 40% du volume du bloc de granulats légers.\n<CLM>\1\tBloc de granulats légers selon l'une quelconque des revendications 12 à 14, tel que, lorsqu'il est immergé dans de l'eau déminéralisée, le pH de cette eau, au bout d'une 1 o période de 24 heures, est compris entre 6 et 9, de préférence entre 6,5 et 8,5.